(57)【要約】  本発明は、変性Ｙ型分子篩及びその製造方法、水素化分解触媒及びその製造方法、並びに、炭化水素油の水素化分解方法に関する。変性Ｙ型分子篩の全量を基準として、変性Ｙ型分子篩は、Ｎａ２Ｏ  ０．５〜２重量％を含有し、変性Ｙ型分子篩のピリジン赤外分光法による全酸量と変性Ｙ型分子篩のｎ−ブチルピリジン赤外分光法による全酸量との比が１〜１．２であり、変性Ｙ型分子篩のピリジン赤外分光法による全酸量は０．１〜１．２ｍｍｏｌ／ｇである。変性Ｙ型分子篩の分子篩の酸性中心サイトがマクロ孔の内部に集中して分布している。この分子篩をワックスオイルの水素化分解反応に用いると、ワックスオイル中の大分子環状炭化水素類物質の反応選択性を向上させ、二次分解反応の発生を減少させ、水素化分解によるテールオイルの品質を改善し、反応の液体製品の収率を提高させることに寄与する。【特許請求の範囲】
【請求項１】
変性Ｙ型分子篩であって、
前記変性Ｙ型分子篩の全量を基準として、前記変性Ｙ型分子篩は、Ｎａ２Ｏ  ０．５〜２重量％を含有し、前記変性Ｙ型分子篩のピリジン赤外分光法による全酸量と前記変性Ｙ型分子篩のｎ−ブチルピリジン赤外分光法による全酸量との比が１〜１．２であり、前記変性Ｙ型分子篩のピリジン赤外分光法による全酸量は０．１〜１．２ｍｍｏｌ／ｇである、ことを特徴とする変性Ｙ型分子篩。
【請求項２】
前記変性Ｙ型分子篩の全量を基準として、前記変性Ｙ型分子篩は、Ｎａ２Ｏ  ０．８〜１．８重量％を含有し、前記変性Ｙ型分子篩のピリジン赤外分光法による全酸量と前記変性Ｙ型分子篩のｎ−ブチルピリジン赤外分光法による全酸量との比が１．０２〜１．１５であり、前記変性Ｙ型分子篩のピリジン赤外分光法による全酸量は０．２〜１ｍｍｏｌ／ｇである、請求項１に記載の変性Ｙ型分子篩。
【請求項３】
前記変性Ｙ型分子篩の全量を基準として、前記変性Ｙ型分子篩は、Ｎａ２Ｏ  １〜１．５重量％を含有し、前記変性Ｙ型分子篩のピリジン赤外分光法による全酸量と前記変性Ｙ型分子篩のｎ−ブチルピリジン赤外分光法による全酸量との比が１．０５〜１．１２であり、前記変性Ｙ型分子篩のピリジン赤外分光法による全酸量は０．３〜０．８ｍｍｏｌ／ｇである、請求項２に記載の変性Ｙ型分子篩。
【請求項４】
前記変性Ｙ型分子篩は、比表面積５００〜９００ｍ２／ｇ、細孔容積０．２８〜０．７ｍｌ／ｇ、相対結晶化度５０％〜１３０％、格子定数２．４２５〜２．４５ｎｍ、ＳｉＯ２／Ａｌ２Ｏ３モル比（６〜８０）：１である、請求項１〜３のいずれか１項に記載の変性Ｙ型分子篩。
【請求項５】
前記変性Ｙ型分子篩は、比表面積５５０〜８５０ｍ２／ｇ、細孔容積０．３〜０．６５ｍｌ／ｇ、相対結晶化度６０％〜１１０％、格子定数２．４２８〜２．４４８ｎｍ、ＳｉＯ２／Ａｌ２Ｏ３モル比（８〜６０）：１である、請求項４に記載の変性Ｙ型分子篩。
【請求項６】
前記変性Ｙ型分子篩は、比表面積６００〜７５０ｍ２／ｇ、細孔容積０．３５〜０．６ｍｌ／ｇ、相対結晶化度７０％〜１００％、格子定数２．４３〜２．４４５ｎｍ、ＳｉＯ２／Ａｌ２Ｏ３モル比（１０〜５０）：１である、請求項５に記載の変性Ｙ型分子篩。
【請求項７】
請求項１〜６のいずれか１項に記載の変性Ｙ型分子篩の製造方法であって、
ＮａＹ分子篩を前処理して、脱ナトリウム・脱アルミニウムＹ型分子篩を得るステップ（１）と、
前記脱ナトリウム・脱アルミニウムＹ型分子篩をナトリウムイオン交換して、ナトリウム含有Ｙ型分子篩を得るステップ（２）と、
前記ナトリウム含有Ｙ型分子篩を大分子アンモニウム塩溶液で浸漬処理し、次に乾燥、焙焼をして、変性Ｙ型分子篩を得るステップ（３）と、を含む、ことを特徴とする製造方法。
【請求項８】
ステップ（２）では、前記ナトリウムイオン交換のプロセスは、前記脱ナトリウム・脱アルミニウムＹ型分子篩を、４０〜８０℃で、ＮａＮＯ３の質量百分率が０．１〜３重量％であるＮａＮＯ３水溶液と１〜４ｈ恒温反応させることである、請求項７に記載の方法。
【請求項９】
ステップ（３）では、前記浸漬処理のプロセスは、４０〜８０℃で、前記ナトリウム含有Ｙ型分子篩を、前記大分子アンモニウム塩溶液において２〜６ｈ浸漬することであり、前記大分子アンモニウム塩がベンジル四級アンモニウム塩であり、
好ましくは、前記ベンジル四級アンモニウム塩は、臭化ベンジルトリプロピルアンモニウム、臭化ベンジルトリブチルアンモニウム、塩化ベンジルトリプロピルアンモニウム、及び塩化ベンジルトリブチルアンモニウムのうちの少なくとも１種であり、
好ましくは、前記大分子アンモニウム塩溶液中、臭素又は塩素元素の濃度で、大分子アンモニウム塩溶液のモル濃度が０．２〜２ｍｏｌ／Ｌである、請求項７又は８に記載の方法。
【請求項１０】
ステップ（３）では、前記乾燥プロセスは、１００〜１５０℃で１〜４ｈ乾燥することであり、前記焙焼プロセスは、５００〜７００℃で２〜６ｈ焙焼処理することである、請求項７に記載の方法。
【請求項１１】
ステップ（１）では、前記前処理プロセスは、アンモニウムイオン交換、水熱脱アルミニウム、アルミニウム塩による脱アルミニウム、フルオロケイ酸塩による脱アルミニウム、及び酸による脱アルミニウムのうちの１つ又は複数の組み合わせを含む、請求項７〜１０のいずれか１項に記載の方法。
【請求項１２】
ステップ（１）では、前記前処理プロセスは、
ＮａＹ分子篩とアンモニウム塩水溶液とをアンモニウムイオン交換反応して、脱ナトリウムＹ型分子篩を得るステップ（ａ）と、
前記脱ナトリウムＹ型分子篩を水熱脱アルミニウムして、水熱脱アルミニウムの生成物を得るステップ（ｂ）と、
前記水熱脱アルミニウムの生成物を化学的脱アルミニウムして、前記脱ナトリウム・脱アルミニウムＹ型分子篩を得るステップ（ｃ）と、を含み、
前記化学的脱アルミニウムは、アルミニウム塩による脱アルミニウム、フルオロケイ酸塩による脱アルミニウム、又は酸による脱アルミニウムである、請求項１１に記載の方法。
【請求項１３】
ステップ（ａ）では、前記アンモニウム塩イオン交換反応のプロセスは、ＮａＹ分子篩とアンモニウム塩水溶液とを、６０〜１２０℃、好ましくは６０〜９０℃で、１〜４回、１〜３ｈ交換させ、Ｎａ２Ｏ含有量が３重量％未満の前記脱ナトリウムＹ型分子篩を得ることであり、
ＮａＹ分子篩は、ＳｉＯ２／Ａｌ２Ｏ３モル比（３〜６）：１、Ｎａ２Ｏ含有量６〜１２重量％であり、アンモニウム塩は、塩化アンモニウム、硝酸アンモニウム、硫酸アンモニウム、酢酸アンモニウム、及びシュウ酸アンモニウムから選ばれる１種又は複数種であり、前記アンモニウム塩水溶液のモル濃度は０．３〜６ｍｏｌ／Ｌ、好ましくは１〜３ｍｏｌ／Ｌである、請求項１２に記載の方法。
【請求項１４】
ステップ（ｂ）では、前記水熱脱アルミニウムのプロセスは、前記脱ナトリウムＹ型分子篩と水蒸気とを、温度５２０〜７００℃、圧力０．０１〜０．５ＭＰａの条件で１〜６ｈ接触させることであり、好ましくは、前記水熱脱アルミニウムの回数は１〜３回である、請求項１２に記載の方法。
【請求項１５】
ステップ（ｃ）では、前記化学的脱アルミニウムのプロセスは、前記水熱脱アルミニウムの生成物を、アルミニウム塩溶液、フルオロケイ酸アンモニウム溶液又は硝酸溶液と、５０〜１２０℃の温度で０．５〜３ｈ恒温反応させることであり、好ましくは、前記アルミニウム塩溶液、フルオロケイ酸アンモニウム溶液又は硝酸溶液のモル濃度は０．０５〜２ｍｏｌ／Ｌである、請求項１２に記載の方法。
【請求項１６】
水素化分解触媒の製造方法であって、
請求項１〜６のいずれか１項に記載の変性Ｙ型分子篩、アモルファスシリカ−アルミナ及び／又は酸化アルミニウムを、（５〜９０）：（０〜５０）：（０．６〜８０）の重量比で混合して担体混合材料とし、次に、前記担体混合材料に質量百分率３〜３０重量％の硝酸水溶液を加えてスラリーとし、押出成形を行うステップ（Ｉ）と、
ステップ（Ｉ）で得た押出生成物を８０〜１２０℃で１〜５ｈ乾燥させ、次に４００〜５００℃で１〜５ｈ焙焼し、シリカ−アルミナ担体を得るステップ（ＩＩ）と、
前記シリカ−アルミナ担体を、水素化活性金属を含有する溶液において飽和浸漬して、得た生成物を乾燥させて焙焼し、水素化分解触媒を得るステップ（ＩＩＩ）と、を含む水素化分解触媒の製造方法。
【請求項１７】
請求項１６に記載の方法で製造される水素化分解触媒であって、
シリカ−アルミナ担体と、水素化活性金属とを含み、前記水素化分解触媒の全量を基準として、前記シリカ−アルミナ担体の含有量は５５〜８５重量％であり、前記水素化活性金属の含有量は金属酸化物で１５〜４５重量％であり、前記シリカ−アルミナ担体は、請求項１〜６のいずれか１項に記載の変性Ｙ型分子篩を含有し、前記シリカ−アルミナ担体における前記変性Ｙ型分子篩の含有量が５〜９０重量％である、水素化分解触媒。
【請求項１８】
前記水素化活性金属は、第VIII族及び／又は第VI族から選ばれる金属であり、
好ましくは前記第VIII族金属はＮｉ及び／又はＣｏであり、第VI族金属はＷ及び／又はＭｏであり、
好ましくは、前記触媒の全量を基準として、前記水素化分解触媒は、金属酸化物で、前記第VIII族金属３〜１５重量％、前記第VI族金属１０〜４０重量％を含む、請求項１７に記載の水素化分解触媒。
【請求項１９】
炭化水素油の水素化分解方法であって、
水素ガス存在下、炭化水素油を請求項１７又は１８に記載の水素化分解触媒と接触させて水素化分解反応させるステップを含み、反応温度は３４０〜４２０℃であり、反応圧力は８〜２０ＭＰａであり、前記炭化水素油の供給時の体積空間速度は０．１〜２ｈ−１であり、水素ガスと前記炭化水素油との体積比は（２００〜２０００）：１である、炭化水素油の水素化分解方法。
【発明の詳細な説明】
【技術分野】
【０００１】
本発明は、水素化分解分野に関し、具体的には、変性Ｙ型分子篩及び製造方法、水素化分解触媒及び製造方法、並びに、炭化水素油の水素化分解方法に関する。
【背景技術】
【０００２】
水素化分解技術は、原料の適応性が高く、製品のスキームが柔軟であり、対象製品の選択性が高く、製品の品質が高く、付加価値が高いなどの特徴があり、さまざまな重質、劣質の原料をクリーンな燃料油や高品質の化学産業用原料に直接変換でき、現代の石油精製や石油化学産業で最も重要な重油高度加工技術の１つとなり、中国国内外でますます広く使用されるようになった。中国の現在の水素化分解装置の加工能力は５０．０Ｍｔ／ａを超えているが、中国国内の原油の品質が年々悪化しているため、高硫黄含有量の原油の輸入量は大幅に増加しており、精製プロセス自体及び石油製品の品質に対する環境保護要件が厳しくなり、クリーンな燃料油や化学産業用原料に対する市場の需要は増え続けている。したがって、水素化分解技術はより広く使用されることが予測でき、それに伴い、水素化分解技術自体に対するより高い要件も求められる。
【０００３】
水素化分解技術の中核は、水素化分解触媒であり、水素化分解触媒は、分解と水素化活性を持つ二重機能型の触媒であり、分解機能は、分子篩などの酸性担体材料によって提供され、水素化機能は、触媒に担持された元素周期の第VI族及び第VIII族の活性金属によって提供され、分解及び水素化の２つの機能サイトを調整することによりさまざまな反応のニーズを満たす。水素化分解触媒の分解成分としての分子篩は、その性能が触媒の反応性能に決定的な役割を果たす。現在、水素化分解触媒に使用される分子篩のタイプは主にＹ型とβ型などである。Ｙ型分子篩は、３次元のスーパーケージと四面体のような１２員環マクロ孔、開放した細孔構造を有し、大分子環状炭化水素に対して優れた開環選択性を有し、その重質ナフサ製品は、芳香族炭化水素の潜在含有量が高く、水素化によるテールオイルのＢＭＣＩ値が低く、現在、水素化分解触媒で最も広く使用されている。
【０００４】
水素化分解触媒の分解成分として、Ｙ型分子篩は、通常、分子篩の水熱及び化学的安定性を向上させ、また、その酸性特性及び孔構造を改善して水素化分解反応に適切な酸性環境及び好ましい細孔構造を得るために、使用前に変性する必要がある。通常、Ｙ型分子篩の変性技術には、水熱変性法；無機酸、有機酸、塩や錯化剤などによる化学的脱アルミニウム変性法；水熱と化学的脱アルミニウム変性法の組み合わせなどの方法がある。しかしながら、現在の変性方法で得られた変性Ｙ型分子篩は、分子篩の異なる細孔（ミクロ孔と二次孔）に酸性中心が分布しており、この場合、一方では、ミクロ孔における酸性中心の利用可能性が低く、他方では、過剰な二次分解反応が起こりやすく、反応選択性や液体製品の収率が低下する。
【０００５】
ＵＳ４５０３０２３は、分子篩の変性方法を開示し、ＮａＹゼオライトに対してフルオロケイ酸アンモニウムを用いて液相脱アルミニウム及びシリコン補充を行うことにより製造される分子篩は、結晶化度が高く、シリカ／アルミナ比が高く、有機窒素被毒に対して一定の抵抗能力を有するものの、構造が完全すぎるため、二次孔はほとんどなく、酸性中心は主にミクロ孔に位置しており、劣質な原料の大分子反応物が接近しにくい。
【０００６】
ＣＮ１１７８１９３Ａは、孔径が１．７×１０−１０メートルを超える細孔の容積が４５％以上を占め、表面積７５０〜９００ｍ２／ｇ、格子定数２４．２３×１０−１０メートル〜２５．４５×１０−１０メートル、結晶化度９５〜１１０％、ＳｉＯ２／Ａｌ２Ｏ３比７〜２０である変性Ｙゼオライトを開示している。その方法は、原料としてＮａＹゼオライトを使用し、まずＮａ２Ｏ含有量が２ｍ％未満になるまでアンモニウム交換を行ってから、水蒸気処理を行うことであり、蒸気処理後のゼオライトを、ＮＨ＋、Ｈ＋やその他の金属カチオンを含む緩衝液で処理することを特徴とする。水熱脱硫と緩衝液による処理との組み合わせによりＹ分子篩を変性して得た分子篩は、豊富な二次孔を有し、拡散性能が良好であるが、この変性方式により得られた変性Ｙ分子篩は、ミクロ孔構造に存在する酸性サイトが多数あり、分子篩の酸性サイトの分散度が大きく、反応選択性が低い。
【０００７】
ＣＮ１１７８７２１Ａは、格子定数２．４２５〜２．４３６ｎｍ、ＳｉＯ２／Ａｌ２Ｏ３モル比１５〜２００、比表面積７００〜７８０ｍ２／ｇ、相対結晶化度１００〜１２５％を特徴とするシリカ／アルミナ比と結晶化度が高いＹ型分子篩を開示している。その製造方法は次のとおりである。ＮＨ４ＮａＹ分子篩原料に対してヘキサフルオロケイ酸アンモニウムを使用して脱アルミ化・シリコン補充をした後、飽和蒸気で水熱処理し、最後にアルミニウム塩溶液で処理する。しかし、得られた変性Ｙ型分子篩は、二次孔含有量が低く、またミクロ孔に多数の酸性中心が分布しているため、反応過程での過剰な分解反応や液体の収率低下を引き起こしてしまう。
【０００８】
ＵＳ４０３６７３９は、水素化分解法を開示しており、３１５〜８９９℃の温度で少なくとも０．５ｐｓｉの水蒸気と一定時間接触させて処理し、格子定数２．４４０〜２．４６４ｎｍの変性Ｙ型分子篩を得て、処理されたＹ分子篩をアンモニウム交換して、ナトリウム含有量が１％未満の中間体を得て、次に、格子定数が２．４４０ｎｍ未満の変性Ｙ分子篩を得るＹ型分子篩の変性方法を開示しており、ただし、この処理プロセスが厳しいことにより、得られた変性Ｙ分子篩は、結晶化度が深刻に破壊され、結晶化度が低くなり、その使用性能に影響を与える。
【０００９】
従来技術で提供されているＹ型分子篩は水素化分解反応に用いられる場合、過剰な分解の欠点があり、且つ反応選択性が悪い。
【発明の概要】
【発明が解決しようとする課題】
【００１０】
本発明の目的は、水素化分解反応に存在する過剰な分解や悪い反応選択性という従来技術の問題を解決するために、変性Ｙ型分子篩及び製造方法、水素化分解触媒及び製造方法、並びに、炭化水素油の水素化分解方法を提供することである。この変性Ｙ型分子篩の酸性中心サイトがマクロ孔の内部に集中して分布し、得た水素化分解触媒は、ワックスオイルの水素化分解反応に用いられると、触媒反応プロセスの選択性を向上させ、二次分解反応の発生を減少させ、水素化分解によるテールオイルの品質を改善し、反応の液体製品の収率を向上させることができる。
【００１１】
本発明の発明者は、研究したところ、従来技術で製造される変性Ｙ型分子篩では、大量の酸性中心がミクロ孔構造に存在しており、ピリジン赤外分光法による全酸量とｎ−ブチルピリジン赤外分光法による酸との比が一般的には１．５より大きいことを見出した。ただし、ミクロ孔に大量存在する酸性中心により過剰な分解反応が起こり、反応選択性が悪くなる。それに対して、発明者は、変性Ｙ型分子篩の酸性中心の分布を限定し、ミクロ孔における酸性中心の数を制御することで、水素化分解反応に存在する過剰な分解や悪い反応選択性の問題を解決するために、本発明を提案している。
【課題を解決するための手段】
【００１２】
従来技術に存在する欠陥に対して、本発明の第１態様は、変性Ｙ型分子篩を提供し、前記変性Ｙ型分子篩の全量を基準として、前記変性Ｙ型分子篩は、Ｎａ２Ｏ  ０．５〜２重量％を含有し、前記変性Ｙ型分子篩のピリジン赤外分光法による全酸量と前記変性Ｙ型分子篩のｎ−ブチルピリジン赤外分光法による全酸量との比が１〜１．２であり、前記変性Ｙ型分子篩のピリジン赤外分光法による全酸量は０．１〜１．２ｍｍｏｌ／ｇである。
【００１３】
好ましくは、前記変性Ｙ型分子篩は、比表面積５００〜９００ｍ２／ｇ、細孔容積０．２８〜０．７ｍｌ／ｇ、相対結晶化度５０％〜１３０％、格子定数２．４２５〜２．４５ｎｍ、シリカ／アルミナモル比（６〜８０）：１である。
【００１４】
本発明の第２態様は、本発明の変性Ｙ型分子篩の製造方法を提供し、
ＮａＹ分子篩を前処理して、脱ナトリウム・脱アルミニウムＹ型分子篩を得るステップ（１）と、
前記脱ナトリウム・脱アルミニウムＹ型分子篩をナトリウムイオン交換して、ナトリウム含有Ｙ型分子篩を得るステップ（２）と、
前記ナトリウム含有Ｙ型分子篩を大分子アンモニウム塩溶液で浸漬処理し、次に乾燥、焙焼をして、変性Ｙ型分子篩を得るステップ（３）と、を含む。
【００１５】
好ましくは、ステップ（１）では、前記前処理プロセスは、アンモニウムイオン交換、水熱脱アルミニウム、アルミニウム塩による脱アルミニウム、フルオロケイ酸塩による脱アルミニウム、及び酸による脱アルミニウムのうちの１つ又は複数の組み合わせを含む。
【００１６】
好ましくは、ステップ（１）では、前記前処理プロセスは、
ＮａＹ分子篩とアンモニウム塩水溶液とをアンモニウムイオン交換反応して、脱ナトリウムＹ型分子篩を得るステップ（ａ）と、
前記脱ナトリウムＹ型分子篩を水熱脱アルミニウムして、水熱脱アルミニウムの生成物を得るステップ（ｂ）と、
前記水熱脱アルミニウムの生成物を化学的脱アルミニウムして、前記脱ナトリウム・脱アルミニウムＹ型分子篩を得るステップ（ｃ）と、を含み、
前記化学的脱アルミニウムは、アルミニウム塩による脱アルミニウム、フルオロケイ酸塩による脱アルミニウム、又は酸による脱アルミニウムを含む。
【００１７】
本発明の第３態様は、水素化分解触媒の製造方法を提供し、該方法は、
本発明の変性Ｙ型分子篩、アモルファスシリカ−アルミナ及び／又は酸化アルミニウムを、（５〜９０）：（０〜５０）：（０．６〜８０）の重量比で混合して担体混合材料とし、次に、前記担体混合材料に質量百分率３〜３０重量％の硝酸水溶液を加えてスラリーとし、押出成形を行うステップ（Ｉ）と、
ステップ（Ｉ）で得た押出生成物を８０〜１２０℃で１〜５ｈ乾燥させ、次に４００〜５００℃で１〜５ｈ焙焼し、シリカ−アルミナ担体を得るステップ（ＩＩ）と、
前記シリカ／アルミナ担体を、水素化活性金属を含有する溶液において飽和浸漬して、得た生成物を乾燥させて焙焼し、水素化分解触媒を得るステップ（ＩＩＩ）と、を含む。
【００１８】
本発明の第４態様は、本発明の方法で製造される水素化分解触媒を提供し、前記水素化分解触媒は、シリカ−アルミナ担体と、水素化活性金属とを含み、前記水素化分解触媒の全量を基準として、前記シリカ−アルミナ担体の含有量は５５〜８５重量％であり、前記水素化活性金属の含有量は金属酸化物で１５〜４５重量％であり、前記シリカ−アルミナ担体は、本発明の変性Ｙ型分子篩を含有し、前記シリカ−アルミナ担体における前記変性Ｙ型分子篩の含有量が５〜９０重量％である。
【００１９】
本発明の第５態様は、炭化水素油の水素化分解方法を提供し、該方法は、水素ガス存在下、炭化水素油を本発明の水素化分解触媒と接触させて水素化分解反応させるステップを含み、反応温度は３４０〜４２０℃であり、反応圧力は８〜２０ＭＰａであり、前記炭化水素油の供給時の体積空間速度は０．１〜２ｈ−１であり、水素ガスと前記炭化水素油との体積比は（２００〜２０００）：１である。
【発明の効果】
【００２０】
上記技術案によれば、本発明は、酸性中心サイトがマクロ孔（即ち二次孔）に集中して分布している変性Ｙ型分子篩を提供する。変性Ｙ型分子篩のミクロ孔における酸性中心サイトのほとんどがナトリウムイオンで占められ、マクロ孔内部の酸性中心だけが残り、それにより、炭化水素類分子がミクロ孔に入って二次分解反応を行うことの発生が減少する。分子サイズの異なるアルカリ性有機物たとえばピリジンとｎ−ブチルピリジンを用いて赤外法による変性Ｙ型分子篩の酸含有量を測定したところ、両方の酸含有量の値が等しい場合、変性Ｙ型分子篩に分布している酸性中心がマクロ孔に集中していることを示す。
【００２１】
本発明は、変性Ｙ型分子篩の製造方法を提供し、まず、変性処理したＹ型分子篩の酸性中心をナトリウムイオン交換して、Ｙ型分子篩が有する各種細孔における酸性中心サイトをナトリウムイオンで占めてから、分子サイズの大きいベンジル四級アンモニウム塩を用いてアンモニウムイオン交換処理し、ベンジル四級アンモニウム塩が大きな分子サイズを有するので、マクロ孔に分布しているナトリウムイオンが選択的にベンジル四級アンモニウムカチオンに交換され、さらに乾燥及び焙焼をした後、ベンジル四級アンモニウムカチオンだけが除去され、Ｙ型分子篩のマクロ孔における酸性中心サイトが露出し、ミクロ孔における酸性中心サイトがナトリウムイオンで占められたままで酸性を発現させず、それにより、本発明による分子篩は、酸性中心サイトがマクロ孔に集中して分布するという特徴を有し、この特徴については、分子サイズの異なるピリジンとｎ−ブチルピリジンを用いて赤外法による酸性測定を行うことで判断することができ、それにより、上記特徴を有する変性Ｙ型分子篩が得られる。
【００２２】
さらに、本発明の変性Ｙ型分子篩を使用して水素化分解触媒を製造し、ワックスオイルの水素化分解反応プロセスに用いると、ワックスオイル中の大分子環状炭化水素類物質の反応選択性を向上させ、二次分解反応の発生を減少させ、水素化分解によるテールオイルの品質を改善し、反応の液体製品の収率を提高させることに寄与する。
【発明を実施するための形態】
【００２３】
本明細書に開示されている範囲の端点及び任意の値は、この正確な範囲又は値に限定されず、これらの範囲又は値は、これらの範囲又は値に近い値を含むと理解されるべきである。数値範囲の場合、各範囲の端点間、各範囲の端点値と個々の点の値の間、及び個々の点の値の間を互いに組み合わせて、１つ以上の新しい数値範囲を取得でき、これらの値の範囲は、本明細書で具体的に開示されていると見なされるべきである。
【００２４】
本発明の第１態様は、変性Ｙ型分子篩を提供し、前記変性Ｙ型分子篩の全量を基準として、前記変性Ｙ型分子篩は、Ｎａ２Ｏ  ０．５〜２重量％を含有し、前記変性Ｙ型分子篩のピリジン赤外分光法による全酸量と前記変性Ｙ型分子篩のｎ−ブチルピリジン赤外分光法による全酸量との比が１〜１．２であり、前記変性Ｙ型分子篩のピリジン赤外分光法による全酸量が０．１〜１．２ｍｍｏｌ／ｇである、ことを特徴とする。
【００２５】
本発明において、前記変性Ｙ型分子篩とは、Ｙ型分子篩原粉を化学的処理（たとえば、本発明に記載の後述する方法）して得た分子篩である。
【００２６】
本発明による変性Ｙ型分子篩は、酸性中心が主にマクロ孔に分布しており、ミクロ孔には酸性中心が少量であるか又は酸性中心がなく、それにより、炭化水素油分子がミクロ孔に入って酸性中心で二次分解反応を行うことを減少できる。
【００２７】
本発明による変性Ｙ型分子篩が有する上記細孔における酸性中心の分布特徴は、ピリジンとｎ−ブチルピリジンを２種のプローブ分子として、変性Ｙ型分子篩の酸性をそれぞれ測定した結果により表せる。ｎ−ブチルピリジンの分子径が約０．８ｎｍであり、本発明による変性Ｙ型分子篩のマクロ孔にしか入られず、それにより、マクロ孔中の酸性中心の全量が反映され得る。ピリジンの分子径が約０．６ｎｍであり、変性Ｙ型分子篩のミクロ孔とマクロ孔の両方に入って、変性Ｙ型分子篩のすべての細孔中の酸性中心の全量を反映できる。テストプロセスとしては、具体的には、ピリジン、ｎ−ブチルピリジン吸着赤外分光法によって、米国ＮＩＣＯＬＥＴ社製のＮｉｃｏｌｅｔ  ６７００フーリエ赤外分光計を用いることができる、
細く粉砕された（粒度２００メッシュ未満）サンプル２０ｍｇを直径２０ｍｍのシートにプレスし、吸収セルのサンプルホルダーにセットし、サンプル（シート状）２００ｍｇを石英バネの下端にあるカップ（サンプルを添加する前にバネの長さを記録、ｘ１、ｍｍ）に投入し、吸収セルと吸着管を接続して、真空吸引して浄化し、真空度が４×１０−２Ｐａとなると、５００℃に昇温して１ｈ保温し、それによりサンプルの表面の吸着物を除去する（このとき、サンプル浄化後のバネ長さ、ｘ２、ｍｍ）。次に室温に降温し、ピリジン（又はｎ−ブチルピリジン）を飽和まで吸着させ、次に１６０℃に昇温して、１時間平衡化し、物理的に吸着させたピリジンを脱着させ（このとき、ピリジン吸着後のバネ長さ、ｘ３、ｍｍ）、ピリジン（又はｎ−ブチルピリジン）重量吸着法によって全酸量を求めた。
全酸量は、ピリジン重量吸着法により計算され、具体的には、以下のとおりである。
【００２８】
【数１】
2021504281.tif 000002
【００２９】
注：７９．１、１３６．１はそれぞれピリジン、ｎ−ブチルピリジンのモル質量であり、単位はｇ／ｍｏｌである。
【００３０】
本発明において、Ｙ型分子篩のミクロ孔とマクロ孔における酸性中心サイトの集中分布を調整することによって、炭化水素油分子の分子篩での反応が制御される。酸性中心サイトの分布は、ピリジンとｎ−ブチルピリジン赤外測定による酸性全量により示される。細孔中の酸性中心サイトを調整していない一般的なＹ型分子篩では、一般に、ピリジン赤外分光法による全酸量とｎ−ブチルピリジン赤外分光法による全酸量との比は１．２より大きい。それにより、Ｙ型分子篩のミクロ孔中の酸性中心サイトが制御されたか否かを判断できる。
【００３１】
変性Ｙ型分子篩についてｎ−ブチルピリジン、ピリジンを用いてそれぞれ測定した全酸量は等しいか、又はｎ−ブチルピリジンによる全酸量はわずかに小さい場合、即ち、前記変性Ｙ型分子篩のピリジン赤外分光法による全酸量と前記変性Ｙ型分子篩のｎ−ブチルピリジン赤外分光法による全酸量との比が１〜１．２に制限される場合、前記変性Ｙ型分子篩に含まれる酸性中心が主にマクロ孔に集中していることを示す。
【００３２】
本発明によれば、好ましくは、前記変性Ｙ型分子篩の全量を基準として、前記変性Ｙ型分子篩は、Ｎａ２Ｏ  ０．８〜１．８重量％を含有し、前記変性Ｙ型分子篩のピリジン赤外分光法による全酸量と前記変性Ｙ型分子篩のｎ−ブチルピリジン赤外分光法による全酸量との比が１．０２〜１．１５である。
【００３３】
より好ましくは、前記変性Ｙ型分子篩の全量を基準として、前記変性Ｙ型分子篩は、Ｎａ２Ｏ  １〜１．５重量％を含有し、前記変性Ｙ型分子篩のピリジン赤外分光法による全酸量と前記変性Ｙ型分子篩のｎ−ブチルピリジン赤外分光法による全酸量との比が１．０５〜１．１２である。
【００３４】
本発明によれば、好ましくは、前記変性Ｙ型分子篩のピリジン赤外分光法による全酸量は０．２〜１ｍｍｏｌ／ｇである。
【００３５】
より好ましくは、前記変性Ｙ型分子篩のピリジン赤外分光法による全酸量は０．３〜０．８ｍｍｏｌ／ｇである。
【００３６】
本発明によれば、前記変性Ｙ型分子篩は、ワックスオイルの水素化分解反応プロセスに用いると、水素化分解によるテールオイルの品質を改善し、反応の液体製品の収率を向上させることに寄与するなど他の特徴も有する。好ましい場合、前記変性Ｙ型分子篩の比表面積は、５００〜９００ｍ２／ｇ、好ましくは５５０〜８５０ｍ２／ｇ、より好ましくは６００〜７５０ｍ２／ｇである。
【００３７】
好ましくは、前記変性Ｙ型分子篩の細孔容積は、０．２８〜０．７ｍｌ／ｇ、好ましくは０．３〜０．６５ｍｌ／ｇ、より好ましくは０．３５〜０．６ｍｌ／ｇである。
【００３８】
好ましくは、前記変性Ｙ型分子篩の相対結晶化度は、５０％〜１３０％、６０％〜１１０％、より好ましくは７０％〜１００％である。
【００３９】
好ましくは、前記変性Ｙ型分子篩の格子定数は、２．４２５〜２．４５ｎｍ、好ましくは２．４２８〜２．４４８ｎｍ、より好ましくは２．４３〜２．４４５ｎｍである。
【００４０】
好ましくは、前記変性Ｙ型分子篩のシリカ／アルミナモル比は、（６〜８０）：１、好ましくは（８〜６０）：１、より好ましくは（１０〜５０）：１である。
【００４１】
本発明の第２態様は、本発明の変性Ｙ型分子篩の製造方法を提供し、
ＮａＹ分子篩を前処理して、脱ナトリウム・脱アルミニウムＹ型分子篩を得るステップ（１）と、
前記脱ナトリウム・脱アルミニウムＹ型分子篩をナトリウムイオン交換して、ナトリウム含有Ｙ型分子篩を得るステップ（２）と、
前記ナトリウム含有Ｙ型分子篩を大分子アンモニウム塩溶液で浸漬処理し、次に乾燥、焙焼をして、変性Ｙ型分子篩を得るステップ（３）と、を含む。
【００４２】
本発明によれば、ステップ（１）は、ＮａＹ分子篩にマクロ孔を形成し、それは、マクロ孔とミクロ孔のそれぞれの後続の修飾に有利である。好ましい場合、ステップ（１）では、前記前処理のプロセスは、アンモニウムイオン交換、水熱脱アルミニウム、アルミニウム塩による脱アルミニウム、フルオロケイ酸塩による脱アルミニウム、及び酸による脱アルミニウムのうちの１つ又は複数の組み合わせを含む。本発明において、ＮａＹ分子篩の前記前処理は、ＮａＹ分子篩をアンモニウムイオン交換、水熱脱アルミニウム、アルミニウム塩による脱アルミニウム、フルオロケイ酸塩による脱アルミニウム、及び酸による脱アルミニウムのうちの１つ又は複数のステップにより処理してもよく、ステップの間の順番について制限がなく、前記脱ナトリウム・脱アルミニウムＹ型分子篩を提供できればよく、たとえば、前記脱ナトリウム・脱アルミニウムＹ型分子篩は、Ｎａ２Ｏ含有量が３重量％未満であり、ＳｉＯ２／Ａｌ２Ｏ３モル比（６〜８０）：１、格子定数２．４２５〜２．４５０である。一般には、まず、ＮａＹ分子篩をアンモニウムイオン交換することで脱ナトリウムし、次に、水熱脱アルミニウム、アルミニウム塩による脱アルミニウム、フルオロケイ酸塩による脱アルミニウム、及び酸による脱アルミニウムのうちの１つ又は複数の組み合わせにより脱ナトリウム生成物を脱アルミニウムする。
【００４３】
本発明の好ましい実施形態では、ステップ（１）の前記前処理のプロセスは、
ＮａＹ分子篩とアンモニウム塩水溶液とをアンモニウムイオン交換反応して、脱ナトリウムＹ型分子篩を得るステップ（ａ）と、
前記脱ナトリウムＹ型分子篩を水熱脱アルミニウムして、水熱脱アルミニウムの生成物を得るステップ（ｂ）と、
前記水熱脱アルミニウムの生成物を化学的脱アルミニウムして、前記脱ナトリウム・脱アルミニウムＹ型分子篩を得るステップ（ｃ）と、を含み、
前記化学的脱アルミニウムは、アルミニウム塩による脱アルミニウム、フルオロケイ酸塩による脱アルミニウム、又は酸による脱アルミニウムである。
【００４４】
本発明によれば、ステップ（ａ）は、後続の脱アルミニウムプロセスを順調に実施するように、ＮａＹ分子篩におけるＮａイオンを除去する。好ましい場合、ステップ（ａ）では、前記アンモニウム塩によるイオン交換反応のプロセスは、ＮａＹ分子篩とアンモニウム塩水溶液とを、６０〜１２０℃、好ましくは６０〜９０℃で、１〜４回、１〜３ｈ交換して、前記脱ナトリウムＹ型分子篩を得ることである。
【００４５】
好ましくは、前記脱ナトリウムＹ型分子篩のＮａ２Ｏ含有量は３重量％未満である。
【００４６】
好ましくは、ＮａＹ分子篩のＳｉＯ２／Ａｌ２Ｏ３モル比は（３〜６）：１であり、Ｎａ２Ｏ含有量は６〜１２重量％である。
【００４７】
好ましくは、アンモニウム塩は、塩化アンモニウム、硝酸アンモニウム、硫酸アンモニウム、酢酸アンモニウム及びシュウ酸アンモニウムから選ばれる１種又は複数種であり、前記アンモニウム塩水溶液のモル濃度は０．３〜６ｍｏｌ／Ｌ、好ましくは１〜３ｍｏｌ／Ｌである。
【００４８】
本発明によれば、ステップ（ｂ）は、前記脱ナトリウムＹ型分子篩を脱アルミニウムして、マクロ孔を形成する。好ましくは、ステップ（ｂ）では、前記水熱脱アルミニウムのプロセスは、前記脱ナトリウムＹ型分子篩と水蒸気とを、温度５２０〜７００℃、圧力０．０１〜０．５ＭＰａの条件で、１〜６ｈ接触させることである。
【００４９】
好ましくは、前記水熱脱アルミニウムの回数は１〜３回である。
【００５０】
本発明によれば、ステップ（ｃ）は、分子篩を化学的に脱アルミニウムして、マクロ孔を形成する。好ましくは、ステップ（ｃ）では、前記化学的脱アルミニウムのプロセスは、前記水熱脱アルミニウムの生成物を、アルミニウム塩溶液、フルオロケイ酸アンモニウム溶液又は硝酸溶液と、５０〜１２０℃の温度で、０．５〜３ｈ恒温反応させることである。
【００５１】
好ましくは、前記アルミニウム塩溶液は、塩化アルミニウム、硫酸アルミニウム、及び硝酸アルミニウムのうちの少なくとも１種の水溶液である。
【００５２】
好ましくは、前記アルミニウム塩溶液、フルオロケイ酸アンモニウム溶液又は硝酸溶液のモル濃度は０．０５〜２ｍｏｌ／Ｌである。前記水熱脱アルミニウムの生成物と前記アルミニウム塩溶液が前記恒温反応を行うことは、前記アルミニウム塩による脱アルミニウムである。前記水熱脱アルミニウムの生成物と前記フルオロケイ酸アンモニウム溶液が前記恒温反応を行うことは、前記フルオロケイ酸塩による脱アルミニウムである。前記水熱脱アルミニウムの生成物と前記硝酸溶液が前記恒温反応を行うことは、前記酸による脱アルミニウムである。
【００５３】
本発明によれば、ステップ（２）は、前記脱ナトリウム・脱アルミニウムＹ型分子篩におけるマクロ孔、ミクロ孔の空いた酸性中心をナトリウムイオンで中和する。ステップ（２）では、前記ナトリウムイオン交換のプロセスは、前記脱ナトリウム・脱アルミニウムＹ型分子篩と、ＮａＮＯ３の質量百分率が０．１〜３重量％であるＮａＮＯ３水溶液とを、４０〜８０℃で１〜４ｈ恒温反応させることである。
【００５４】
本発明によれば、ステップ（３）の前記浸漬処理は、Ｙ型分子篩のマクロ孔において酸性中心を占めるナトリウムイオンを大分子アンモニウム塩で交換することで、マクロ孔における酸性中心を露出させる。大分子アンモニウム塩がＹ型分子篩のミクロ孔に入られず、ミクロ孔には依然としてナトリウムイオンは酸性中心を占めている。最終的に得られた本発明の変性Ｙ型分子篩は、マクロ孔には酸性中心があり、ミクロ孔には酸性中心が極めて小さいか、酸性中心がないようになり、水素化分解反応に用いられると、炭化水素油の二次分解反応の発生を減少させる。好ましい場合、ステップ（３）の前記浸漬処理のプロセスは、４０〜８０℃で、前記ナトリウム含有Ｙ型分子篩を前記大分子アンモニウム塩溶液において２〜６ｈ浸漬することである。
【００５５】
本発明において、好ましくは、大分子アンモニウム塩は、ベンジル四級アンモニウム塩である。
【００５６】
好ましくは、前記ベンジル四級アンモニウム塩は、臭化ベンジルトリプロピルアンモニウム、臭化ベンジルトリブチルアンモニウム、塩化ベンジルトリプロピルアンモニウム、及び塩化ベンジルトリブチルアンモニウムのうちの少なくとも１種である。
【００５７】
好ましくは、前記大分子アンモニウム塩溶液中、臭素又は塩素元素の濃度で、大分子アンモニウム塩溶液のモル濃度は０．２〜２ｍｏｌ／Ｌである。
【００５８】
本発明において、製造された変性Ｙ型分子篩中の酸性中心の分布は、ピリジン赤外吸着及びｎ−ブチルピリジン赤外吸着方法によって測定することができる。具体的な方法及びテスト結果は前記と同じであり、ここで詳しく説明しない。
【００５９】
本発明によれば、好ましい場合、ステップ（３）では、前記乾燥プロセスは、１００〜１５０℃で１〜４ｈ乾燥させることであり、前記焙焼プロセスは、５００〜７００℃で２〜６ｈ焙焼処理することである。
【００６０】
本発明の第３態様は、水素化分解触媒の製造方法を提供し、該方法は、
本発明の変性Ｙ型分子篩、アモルファスシリカ−アルミナ及び／又は酸化アルミニウムを、（５〜９０）：（０〜５０）：（０．６〜８０）の重量比で混合して担体混合材料とし、次に、前記担体混合材料に質量百分率３〜３０重量％の硝酸水溶液を加えてスラリーとし、押出成形を行うステップ（Ｉ）と、
ステップ（Ｉ）で得た押出生成物を８０〜１２０℃で１〜５ｈ乾燥させ、次に４００〜５００℃で１〜５ｈ焙焼し、シリカ−アルミナ担体を得るステップ（ＩＩ）と、
前記シリカ／アルミナ担体を、水素化活性金属を含有する溶液において飽和浸漬して、得た生成物を乾燥させて焙焼し、水素化分解触媒を得るステップ（ＩＩＩ）と、を含む。
【００６１】
本発明による触媒製造方法のステップ（Ｉ）では、前記スラリーの固形分は長いストランド押出生成物の押出成形に適していればよい。好ましくは、前記スラリーの固形分は３０〜６０重量％である。
【００６２】
本発明において、ステップ（ＩＩＩ）では、水素化活性金属を含有する溶液の添加量は、得た水素化分解触媒には、金属酸化物で水素化活性金属を１５〜４５重量％含有するようにする。前記水素化活性金属を含有する溶液中、水素化活性金属は、金属酸化物で、濃度が２０〜７０ｍｏｌ／Ｌであってもよい。
【００６３】
本発明において、前記水素化活性金属を含有する溶液は、第VIII族及び／又は第VI族の金属元素を含有する化合物の溶液であってもよい。好ましくは、Ｎｉ及び／又はＣｏを含有する化合物の溶液、Ｗ及び／又はＭｏを含有する化合物の溶液であってもよい。より好ましくは、前記水素化活性金属を含有する溶液は、硝酸ニッケル、硝酸コバルト、メタタングステン酸アンモニウム、モリブデン酸アンモニウム、酸化モリブデンを含有する溶液であってもよい。
【００６４】
本発明において、ステップ（ＩＩＩ）の乾燥は、９０〜１５０℃で２〜２０ｈ実施され得る。焙焼は４００〜６００℃で２〜１０ｈ実施され得る。それにより、前記水素化活性金属は酸化物の形態に変換されて前記水素化分解触媒に存在する。
【００６５】
本発明の第４態様は、本発明の方法で製造される水素化分解触媒を提供し、前記水素化分解触媒は、シリカ−アルミナ担体と、水素化活性金属とを含み、前記水素化分解触媒の全量を基準として、前記シリカ−アルミナ担体の含有量は５５〜８５重量％であり、前記水素化活性金属の含有量は金属酸化物で１５〜４５重量％であり、前記シリカ−アルミナ担体は、本発明の変性Ｙ型分子篩を含有し、前記シリカ−アルミナ担体における前記変性Ｙ型分子篩の含有量が５〜９０重量％である。
【００６６】
本発明によれば、好ましい場合、前記水素化活性金属は、第VIII族及び／又は第VI族の金属から選ばれる。
【００６７】
好ましくは、前記第VIII族金属はＮｉ及び／又はＣｏであり、第VI族金属はＷ及び／又はＭｏである。
【００６８】
好ましくは、前記触媒の全量を基準として、金属酸化物で、前記水素化分解触媒は、前記第VIII族金属３〜１５重量％、前記第VI族金属１０〜４０重量％を含有する。
【００６９】
本発明において、水素化分解触媒の使用、輸送及び貯蔵を容易にするために、前記水素化分解触媒中の前記水素化活性金属は酸化状態で存在し、水素化分解反応の前に硫黄含有化合物と接触して加硫反応によって硫化状態に変換された後、炭化水素油の水素化分解に関与できる。
【００７０】
本発明において、前記水素化分解触媒は、本発明による変性Ｙ型分子篩成分を含有し、より良好な水素化分解の反応選択性を有し、炭化水素油分子の二次分解反応の発生を減少させ、水素化分解反応生成物の選択性により優れている。前記水素化分解触媒の反応性能は、具体的な反応性能の評価実験により測定できる。実験では、小型マイクロ反応装置で１段直列式ワンパスプロセスを使用でき、装置には、直列に接続された２つの反応器があり、実施手順に従って、第１反応器には従来の精製触媒が充填され、第２反応器には水素化分解触媒が充填される。
【００７１】
本発明において、第２反応器には、一回で本発明の水素化分解触媒を、別途従来のＹ型分子篩を用いて製造した従来の水素化分解触媒を充填し、反応評価を別々に行って、精製油の窒素含有量及び変換深度を同じに制御しながら、２回の反応でそれぞれ得られた分解テールオイル製品のＢＭＣＩ値及び装置の液体製品の収率をそれぞれ比較することができる。その中でも、テールオイル製品のＢＭＣＩ値が低く、製品の液体収率が高いほど、対応する触媒は水素化分解反応の過程において大分子環状炭化水素の反応をさらに促進し、二次分解反応の発生を減少させることを示す。２回の反応の違いは、触媒に使用されている分子篩のみであり、上記の結果は、分子篩の酸性がマクロ孔により集中して分布するためと考えられる。
【００７２】
本発明の第５態様は、炭化水素油の水素化分解方法を提供し、該方法は、水素ガス存在下、炭化水素油を本発明の水素化分解触媒と接触させて水素化分解反応させるステップを含み、反応温度は３４０〜４２０℃であり、反応圧力は８〜２０ＭＰａであり、前記炭化水素油の供給時の体積空間速度は０．１〜２ｈ−１であり、水素ガスと前記炭化水素油との体積比は（２００〜２０００）：１である。
【００７３】
本発明において、前記炭化水素油は、石油ベースの減圧ワックスオイル原料としてもよく、その蒸留範囲が３００〜６００℃、密度が０．８６〜０．９４ｇ／ｃｍ３である。
【００７４】
前記水素化分解反応が行われる際に、前記水素化分解触媒中の活性金属が硫化状態で関与する。しかしながら、硫化状態の水素化活性金属を含有する触媒が直接製造される場合、触媒は輸送及び貯蔵中に容易に酸化され、水素化分解反応に本格的に関与する前に硫化される必要がある。したがって、本分野では、一般に、水素化活性金属を酸化状態で含有する触媒を製造し、炭化水素油の水素化分解反応を行う前に触媒を硫化反応させて、硫化状態の水素化活性金属を含有する触媒を得るか、又は炭化水素油中の硫黄含有化合物を利用して、炭化水素油と触媒との接触中に水素化活性金属の硫化及び炭化水素油の水素化分解を行う。本発明による炭化水素油の水素化分解方法において、前記水素化分解反応中に、本発明の水素化分解触媒は、炭化水素油中の硫黄含有化合物の存在下で、水素化活性金属を硫化状態に変換するとともに、炭化水素油の水素化分解を実現する。
【００７５】
以下、実施例にて本発明を詳細に説明する。
以下の実施例及び比較例では、ピリジン、ｎ−ブチルピリジン赤外分光法による酸量は、ピリジン、ｎ−ブチルピリジン吸着赤外分光法により、米国ＮＩＣＯＬＥＴ社製のＮｉｃｏｌｅｔ  ６７００フーリエ赤外分光計方法を用いて測定され、そのプロセスは、以下のとおりである。
【００７６】
細く粉砕された（粒度２００メッシュ未満）サンプル２０ｍｇを直径２０ｍｍのシートにプレスし、吸収セルのサンプルホルダーにセットし、サンプル（シート状）２００ｍｇを石英バネの下端にあるカップ（サンプルを添加する前にバネの長さを記録、ｘ１、ｍｍ）に投入し、吸収セルと吸着管を接続して、真空吸引して浄化し、真空度が４×１０−２Ｐａとなると、５００℃に昇温して１ｈ保温し、それによりサンプルの表面の吸着物を除去する（このとき、サンプル浄化後のバネ長さ、ｘ２、ｍｍ）。次に室温に降温し、ピリジン（又はｎ−ブチルピリジン）を飽和まで吸着させ、次に１６０℃に昇温して、１時間平衡化し、物理的に吸着させたピリジンを脱着させ（このとき、ピリジン吸着後のバネ長さ、ｘ３、ｍｍ）、ピリジン（又はｎ−ブチルピリジン）重量吸着法によって全酸量を求めた。
【００７７】
全酸量は、ピリジン重量吸着法により計算され、具体的には、以下のとおりである。
【００７８】
【数２】
2021504281.tif 000003
【００７９】
注：７９．１、１３６．１はそれぞれピリジン、ｎ−ブチルピリジンのモル質量であり、単位はｇ／ｍｏｌである。
【００８０】
表面積及び細孔体積は、低温窒素吸着（ＢＥＴ法）により測定され、
分子篩中のＮａ２Ｏ含有量、分子篩ＳｉＯ２／Ａｌ２Ｏ３モル比は蛍光法により測定され、
分子篩の格子定数、相対結晶化度は、ＸＲＤ方法により測定され、機器としてＲｉｇａｋｕ  Ｄｍａｘ−２５００  Ｘ線回折計を用い、Ｃｕｋα放射、グラファイト単結晶フィルター、操作チューブの電圧３５ＫＶ、チューブ電流４０ｍＡ、走査速度（２θ）２°／ｍｉｎ、走査範囲４°〜３５°を用いる。試料は本発明の実施例１で使用されるＹ型分子篩原粉である。
【００８１】
テールオイルの収率は、製品実際沸点のカットデータから算出される。
【００８２】
ＢＭＣＩ測定方法：ＢＭＣＩ＝４８６４０／Ｔ＋４７３．７ｄ−４５６．８
ｄ：密度（１５．６℃）
Ｔ：絶対温度Ｋで表される平均沸点。
【００８３】
実施例１
（１）ＮａＹ型分子篩原粉（Ｎａ２Ｏ含有量  １０重量％、ＳｉＯ２／Ａｌ２Ｏ３モル比  ５．０）を、濃度１．０ｍｏｌ／Ｌの硝酸アンモニウムと、３：１の液固比で混合し、７０℃でアンモニウムイオン交換を３ｈ行い、このプロセスを３回繰り返し、得た脱ナトリウムＹ型分子篩には、Ｎａ２Ｏ含有量は２．５重量％であった。
【００８４】
（２）脱ナトリウムＹ型分子篩と水蒸気を、５５０℃、０．１ＭＰａで接触させて、水熱脱アルミニウムを２ｈ行い、このプロセスを１回繰り返し、水熱脱アルミニウムの生成物を得た。
【００８５】
（３）水熱脱アルミニウムの生成物を５：１の液固比で０．５ｍｏｌ／Ｌの硫酸アルミニウム溶液と混合し、次に、８０℃で恒温反応を２ｈ行って、脱ナトリウム・脱アルミニウムＹ型分子篩を得た。
【００８６】
（４）脱ナトリウム・脱アルミニウムＹ型分子篩を０．８ｍｏｌ／ＬのＮａＮＯ３水溶液に加えて、６０℃でナトリウムイオン交換を２ｈ行って、ナトリウム含有Ｙ型分子篩を得た。
【００８７】
（５）ナトリウム含有Ｙ型分子篩を、濃度０．５ｍｏｌ／Ｌの臭化ベンジルトリブチルアンモニウム水溶液に加え、７０℃で３ｈ浸漬処理した。
【００８８】
（６）ステップ（５）で得た生成物を、１２０℃で４ｈ乾燥させ、５５０℃で４ｈ焙焼し、変性Ｙ型分子篩を得て、番号Ｙ−１とした。
【００８９】
実施例２
（１）ＮａＹ分子篩原粉を、濃度２．０ｍｏｌ／Ｌの塩化アンモニウムと３：１の液固比で混合し、８０℃でアンモニウムイオン交換を２ｈ行い、このプロセスを１回繰り返し、得た脱ナトリウムＹ型分子篩には、Ｎａ２Ｏ含有量は２．７重量％であった。
【００９０】
（２）脱ナトリウムＹ型分子篩と水蒸気を、６００℃、０．１ＭＰａで接触させて、水熱脱アルミニウムを２ｈ行い、このプロセスを１回繰り返し、水熱脱アルミニウムの生成物を得た。
【００９１】
（３）水熱脱アルミニウムの生成物を５：１の液固比で濃度０．４ｍｏｌ／Ｌのフルオロケイ酸アンモニウム溶液と混合し、次に９０℃で恒温反応を２ｈ行い、脱ナトリウム・脱アルミニウムＹ型分子篩を得た。
【００９２】
（４）脱ナトリウム・脱アルミニウムＹ型分子篩を２．０ｍｏｌ／ＬのＮａＮＯ３水溶液に加えて、８０℃でナトリウムイオン交換を２ｈ行って、ナトリウム含有Ｙ型分子篩を得た。
【００９３】
（５）ナトリウム含有Ｙ型分子篩を濃度１．５ｍｏｌ／Ｌの塩化ベンジルトリブチルアンモニウム水溶液に加え、７０℃で３ｈ浸漬処理した。
【００９４】
（６）ステップ（５）で得た生成物を、１２０℃で４ｈ乾燥させ、５５０℃で４ｈ焙焼し、変性Ｙ型分子篩を得て、番号Ｙ−２とした。
【００９５】
実施例３
（１）ＮａＹ分子篩原粉を濃度３．０ｍｏｌ／Ｌの硫酸アンモニウムと３：１の液固比で混合し、８０℃でアンモニウムイオン交換を２ｈ行い、このプロセスを１回繰り返し、得た脱ナトリウムＹ型分子篩には、Ｎａ２Ｏ含有量は２．３重量％であった。
【００９６】
（２）脱ナトリウムＹ型分子篩と水蒸気を、６３０℃、０．１ＭＰａで接触させて、水熱処理を２ｈ行い、このプロセスを１回繰り返し、水熱脱アルミニウムの生成物を得た。
【００９７】
（３）水熱脱アルミニウムの生成物を５：１の液固比で濃度０．６ｍｏｌ／Ｌの希硝酸溶液と混合し、次に、９５℃で恒温反応を２ｈ行って、脱ナトリウム・脱アルミニウムＹ型分子篩を得た。
【００９８】
（４）脱ナトリウム・脱アルミニウムＹ型分子篩を１．５ｍｏｌ／ＬのＮａＮＯ３水溶液に加えて、７０℃でナトリウムイオン交換を２ｈ行って、ナトリウム含有Ｙ型分子篩を得た。
【００９９】
（５）ナトリウム含有Ｙ型分子篩を、濃度１．２ｍｏｌ／Ｌの臭化ベンジルトリプロピルアンモニウム水溶液に加え、８０℃で２ｈ浸漬処理した。
【０１００】
（６）ステップ（５）で得た生成物を、１２０℃で４ｈ乾燥させ、５５０℃で４ｈ焙焼し、変性Ｙ型分子篩を得て、番号Ｙ−３とした。
【０１０１】
実施例４
（１）ＮａＹ型分子篩原粉を濃度０．５ｍｏｌ／Ｌの硝酸アンモニウムと３：１の液固比で混合し、７０℃でアンモニウムイオン交換を３ｈ行い、このプロセスを３回繰り返し、得た脱ナトリウムＹ型分子篩には、Ｎａ２Ｏ含有量は２．５重量％であった。
【０１０２】
（２）脱ナトリウムＹ型分子篩を６：１の液固比で０．２ｍｏｌ／Ｌフルオロケイ酸アンモニウム処理溶液と混合し、次に、８０℃で恒温反応を２ｈ行った。
【０１０３】
（３）ステップ（２）で得た生成物と水蒸気を０．２ＭＰａ、５２０℃接触させて、水熱処理を２ｈ行い、このプロセスを１回繰り返した。
【０１０４】
（４）ステップ（３）で得た生成物を５：１の液固比で０．６ｍｏｌ／Ｌの硫酸アルミニウム溶液と混合して撹拌し、次に、７５℃で恒温反応を２ｈ行って、脱ナトリウム・脱アルミニウムＹ型分子篩を得た。
【０１０５】
（５）脱ナトリウム・脱アルミニウムＹ型分子篩を０．６ｍｏｌ／ＬのＮａＮＯ３水溶液に加えて、５０℃でナトリウムイオン交換を２ｈ行って、ナトリウム含有Ｙ型分子篩を得た。
【０１０６】
（６）ナトリウム含有Ｙ型分子篩を、濃度０．５ｍｏｌ／Ｌの臭化ベンジルトリブチルアンモニウム水溶液に加え、６０℃で５ｈ浸漬処理した。
【０１０７】
（７）ステップ（６）で得た生成物を、１２０℃で４ｈ乾燥させ、５５０℃で４ｈ焙焼し、変性Ｙ分子篩を得て、番号Ｙ−４とした。
【０１０８】
比較例１
（１）ＮａＹ型分子篩原粉を濃度０．５ｍｏｌ／Ｌの硝酸アンモニウムと３：１の液固比で混合し、７０℃でアンモニウムイオン交換を３ｈ行い、このプロセスを３回繰り返し、得た脱ナトリウムＹ型分子篩には、Ｎａ２Ｏ含有量は２．５重量％であった。
【０１０９】
（２）アンモニウム交換Ｙ分子篩と水蒸気を５５０℃、０．１ＭＰａで接触させて、水熱処理を２ｈ行い、このプロセスを１回繰り返し、水熱脱アルミニウムの生成物を得た。
【０１１０】
（３）水熱脱アルミニウムの生成物を５：１の液固比で０．５ｍｏｌ／Ｌの硫酸アルミニウム溶液と混合し、次に、８０℃で恒温反応を２ｈ行った。
【０１１１】
（４）ステップ（３）で得た生成物を、１２０℃で４ｈ乾燥させ、５５０℃で４ｈ焙焼し、変性Ｙ型分子篩を得て、番号Ｂ−１とした。
【０１１２】
比較例２
（１）ＮａＹ型分子篩原粉を濃度０．５ｍｏｌ／Ｌの硝酸アンモニウムと３：１の液固比で混合し、７０℃でアンモニウムイオン交換を３ｈ行い、このプロセスを３回繰り返し、得た脱ナトリウムＹ型分子篩には、Ｎａ２Ｏ含有量は２．５重量％であった。
【０１１３】
（２）ステップ（１）で得た生成物を６：１の液固比で０．２ｍｏｌ／Ｌフルオロケイ酸アンモニウム処理溶液と混合し、次に、８０℃で恒温反応を２ｈ行った。
【０１１４】
（３）ステップ（２）で得た生成物と水蒸気を０．２ＭＰａ、５２０℃で接触させて、水熱処理を２ｈ行い、このプロセスを１回繰り返した。
【０１１５】
（４）ステップ（３）で得た分子篩を５：１の液固比で０．６ｍｏｌ／Ｌの硫酸アルミニウム溶液と混合して撹拌し、次に、７５℃で恒温反応を２ｈ行った。
【０１１６】
（５）ステップ（４）で得た生成物を、１２０℃で４ｈ乾燥させ、５５０℃で４ｈ焙焼し、変性Ｙ型分子篩を得て、番号Ｂ−２とした。
【０１１７】
比較例３
（１）ＮａＹ型分子篩原粉２００ｇを濃度０．５ｍｏｌ／Ｌの硝酸アンモニウムと３：１の液固比で混合し、７０℃でアンモニウムイオン交換を３ｈ行い、このプロセスを３回繰り返し、得た脱ナトリウムＹ型分子篩には、Ｎａ２Ｏ含有量は２．５重量％であった。
【０１１８】
（２）脱ナトリウムＹ型分子篩を５６０℃、０．１ＭＰａで、水熱処理を２ｈ行った。
【０１１９】
（３）ステップ（２）で得た分子篩を５：１の液固比で蒸留水と混合して撹拌し、次に８０℃に昇温し、撹拌しながら０．５ｍｏｌ／Ｌの硫酸アルミニウム溶液４００ｍｌを加え、恒温反応を２ｈ行った。
【０１２０】
（４）ステップ（３）で得た分子篩を１４０℃で８ｍｉｎ乾燥させた。
【０１２１】
（５）ステップ（４）で得た分子篩を、ブタジエン雰囲気で満たされた密閉容器に投入し、圧力を０．３ＭＰａに制御しながら２０ｍｉｎ十分に接触させ、次に、空気雰囲気下、２００℃で１５ｈ加熱した。
【０１２２】
（６）ステップ（５）で得た分子篩を、５：１の液固比で蒸留水と混合し、次に、濃度０．６ｍｏｌ／Ｌのフルオロケイ酸アンモニウム溶液１００ｍｌを加えて、８０℃で２ｈ処理した。
【０１２３】
（７）ステップ（６）のフルオロケイ酸アンモニウム処理を経たＹ分子篩を、１２０℃で２ｈ乾燥させ、５５０℃で４ｈ焙焼し、変性Ｙ分子篩を得て、番号Ｂ−３とした。
【０１２４】
上記実施例及び比較例で製造した分子篩の特性を表１に示した。
【０１２５】
【表１】
2021504281.tif 000004
【０１２６】
表１のデータから明らかなように、本発明による技術案の実施例により製造した変性Ｙ型分子篩は、ピリジン赤外分光法による全酸量とｎ−ブチルピリジン赤外分光法による全酸量との比が、１〜１．２、好ましくは１．０２〜１．１５、より好ましくは１．０５〜１．１２、特に好ましくは１．０３〜１．０９であった。一方、比較例で得た変性Ｙ型分子篩のピリジン赤外分光法による全酸量とｎ−ブチルピリジン赤外分光法による全酸量との比は、１．２よりも大きく、１．４〜１．７であった。
【０１２７】
実施例５
実施例１〜４及び比較例１〜３で製造した変性Ｙ型分子篩を用いて水素化分解触媒を製造し、触媒の成分組成を表２に示した。
【０１２８】
（１）変性Ｙ型分子篩と酸化アルミニウムを混合して担体混合材料とし、次に、担体混合材料に質量百分率２０重量％の硝酸水溶液を加えてスラリーとし、押出成形を行った。
【０１２９】
（２）ステップ（１）で得た押出生成物を１００℃で３ｈ乾燥させ、次に４５０℃で３ｈ焙焼し、シリカ−アルミナ担体を得た。
【０１３０】
（３）水素化活性金属を含有する溶液においてシリカ−アルミナ担体を飽和浸漬して、得た生成物を乾燥させて焙焼し、水素化分解触媒を得た。
【０１３１】
得た触媒に対応する番号は、実施例１〜４の変性Ｙ型分子篩Ｙ−１〜Ｙ−４に対応する触媒はＣ−１〜Ｃ−４であえり、比較例１〜３の変性Ｙ型分子篩Ｂ−１〜Ｂ−３に対応する触媒はＢＣ−１〜ＢＣ−３である。表２に示した。
【０１３２】
【表２】
2021504281.tif 000005
【０１３３】
評価例１
触媒Ｃ−１〜Ｃ−４及びＢＣ−１〜ＢＣ−３を小型マイクロ反応装置（米国ｘｙｔｅｌ社製の１００ｍｌ小型評価装置）において評価試験を行い、評価装置には、１段直列式ワンパスプロセスが使用され、第１反応器には従来の精製触媒が充填され、第２反応器には表２の水素化分解触媒が充填され、反応原料油の特性を表３、評価結果を表４〜表５に示した。
【０１３４】
【表３】
2021504281.tif 000006
【０１３５】
【表４】
2021504281.tif 000007
【０１３６】
【表５】
2021504281.tif 000008
【０１３７】
表５の結果から明らかなように、実施例１〜４の本発明による変性Ｙ型分子篩を用いて製造した水素化分解触媒Ｃ−１〜Ｃ−４では、分子篩に最適化された酸性中心の分布を有し、ミクロ孔における酸性中心の量が減少し、水素化分解反応を行う場合、得た水素化分解によるテールオイル製品のＢＭＣＩ値は、比較例１〜３の変性Ｙ型分子篩（ピリジン赤外分光法による全酸量とｎ−ブチルピリジン赤外分光法による全酸量との比は１．２より大きい）を用いて製造された水素化分解触媒による反応結果よりも有意に低く、また、Ｃ５＋液体収率は比較例の触媒による反応結果よりも大きかった。
【０１３８】
また、比較例３は、従来技術による変性Ｙ型分子篩を提供し、変性Ｙ型分子篩粒子の体相と表面でのシリカ／アルミナ比が使用されている。この変性方法は、分子篩の局所のシリカ／アルミナ比を変えることで分子篩の酸量へ影響を及ぼすが、この方法は、Ｙ型分子篩のマクロ孔とミクロ孔における酸性中心サイトの分布を変えることができず、ミクロ孔における酸中心サイトを露出させたままであり、ピリジン酸量とｎ−ブチルピリジン酸量との比が１．２より大きいため、ミクロ孔に入った炭化水素が酸中心サイトで二次分解反応を行う可能性を減少させることができず、水素化分解に用いられる場合は、水素化分解によるテールオイルの品質を改善し、反応の液体製品の収率を向上させることもできなかった。
【０１３９】
以上、本発明の好ましい実施形態について詳細に説明したが、本発明はこれに限定されない。本発明の技術的構想の範囲内で、本発明の技術案に対して、他の適切な方式による様々な技術的特徴の組み合わせを含む様々な簡単な変形を行うことができ、これらの簡単な変形及び組み合わせも、本発明の開示と見なされるべきであり、すべて本発明の特許範囲に属する。
【国際調査報告】
2021504281.tif 000009
2021504281.tif 000010
2021504281.tif 000011
2021504281.tif 000012